(57)【要約】【課題】      繰り返しの屈曲に対して耐疲労特性に優れたスイッチのバネ材用ステンレス鋼箔を提供する。【解決手段】  厚さ３０μｍ〜８０μｍに冷間圧延されたステンレス鋼箔の圧延表面において、圧延方向と直交する方向の十点平均粗さＲｚ（Ａ）が、圧延方向と同一方向の十点平均粗さＲｚ（Ｂ）より大であり、かつ、Ｒｚ（Ａ）を0．６μｍ以下にしたスイッチのバネ材用ステンレス鋼箔である。さらに、このＲｚ（Ａ）／Ｒｚ（Ｂ）を２以下にしたスイッチのバネ用材ステンレス鋼箔である。本発明のスイッチのバネ材用ステンレス鋼箔は、主としてドーム型スイッチ、またはブリッジ型スイッチ用のバネ材として実施すると、繰り返しの屈曲に伴う耐疲労特性を向上させることができる。【選択図】    図５
2006212686.tif 000002
【特許請求の範囲】
【請求項１】
厚さ３０μｍ〜８０μｍに冷間圧延されたステンレス鋼箔の圧延表面において、
圧延方向と直交する方向の十点平均粗さＲｚ（Ａ）が、圧延方向と同一方向の十点平均粗さＲｚ（Ｂ）より大であり、かつ、前記Ｒｚ（Ａ）が０．６μｍ以下であることを特徴とるスイッチのバネ材用ステンレス鋼箔。
【請求項２】
前記Ｒｚ（Ａ）／Ｒｚ（Ｂ）が２以下であることを特徴とする請求項１に記載のスイッチのバネ材用ステンレス鋼箔。
【請求項３】
厚さ３０μｍ〜８０μｍに冷間圧延されたステンレス鋼箔の圧延表面において、圧延方向と直交する方向の十点平均粗さＲｚ（Ａ）が０．６μｍ以下であり、かつ、圧延方向と同一方向に延びる凸状筋が複数条形成されていることを特徴とするスイッチのバネ材用ステンレス鋼箔。
【請求項４】
前記凸状筋は、圧延方向と直交する方向の長さ３０μｍ〜４０μｍ当たりに、少なくとも１筋以上形成されていることを特徴とする請求項３に記載のスイッチのバネ材用ステンレス鋼箔。
【請求項５】
ドーム型スイッチ、またはブリッジ型スイッチの接点部材として用いられることを特徴とする請求項１から請求項４の何れかに記載のスイッチのバネ材用ステンレス鋼箔。
【発明の詳細な説明】
【技術分野】
【０００１】
本発明は、各種のスイッチのバネ材として用いられるステンレス鋼箔、特に、携帯電話機等の各種電子機器のスイッチ部材として用いられ、その耐久性が強く要求されるバネ材用のステンレス鋼箔に関するものである。
【背景技術】
【０００２】
携帯電話機等の電子機器においては、各種の操作を行うために小型の押しボタンスイッチが設けられている。これらの押しボタンスイッチには、押しボタンを押圧することにより変形させて固定接点と接触させるようにした、いわゆる接点部材としての機能を備えたドーム型バネが用いられている。このようなバネの材質としては、従来からステンレス鋼であるＳＵＳ３０１が使用されている。
【０００３】
近年、急速に普及している携帯電話機等に用いられている押しボタンスイッチに用いられるこの種のバネ材は、ＳＵＳ３０１からなる薄板を厚さ３０μｍ〜８０μｍに冷間圧延し、この冷間圧延したステンレス鋼箔に導電性を向上させるためにＡｇメッキ等の表面処理を施した後、プレス加工等により所望のドーム状、あるいはブリッジ状（箱型）に加工することにより製造されている。
特に携帯電話機においては、メール情報の入力や送信操作等にともなう押しボタンスイッチの押圧操作回数が頻繁に発生する。このため、携帯電話機に用いられるバネ材は、１００万回以上のスイッチの押圧操作に耐えることができる耐久性の高いバネ材が要求されている。
【０００４】
携帯電話機等の電子機器に用いられるバネ材等について、耐久性、特に繰り返しの屈曲による耐疲労特性を向上させるために、従来から下記の対策が実施されている。
（１）バネ材用薄板の表面に、めっき層等の表面処理を施して耐久性を向上させる。
（２）バネ材用薄板を冷間圧延するときに、繰り返しの屈曲に対して優れた耐疲労特性が得られるような表面形状を得るようにする。
【０００５】
上記（１）の対策については、特開２００４−２７３２５号公報、特開２００４−２６３２７４号公報等により提案されている。例えば、特開２００４−２６３２７４号公報には、ステンレス鋼箔の表面にニッケルメッキ層を形成し、このニッケルメッキ層の上に銅メッキ層を形成し、さらにこの銅メッキ層の上に銀メッキ層を形成することにより、メッキ剥がれを防止することが提案されている。また、上記（２）の対策に関しては、下記の特許文献１、特許文献２等が提案されている。
【０００６】
【特許文献１】特開２００１−５８２０３号公報（第２頁〜第３頁、図３）
【特許文献２】特開２００３−１２３５８６号公報（第２頁〜第４頁）
【０００７】
上記特許文献１には、フレキシブルプリント回路基板等の可撓性配線部材に使用される優れた屈曲性を有する圧延銅箔の提供を目的として、冷間圧延により形成された表面において、オイルピットの深さを２．０μｍ以下にした圧延銅箔が提案されている。さらに、特許文献１には、「屈曲性に影響を及ぼす因子は、銅箔の屈曲部位におけるオイルピットの頻度や平均的な深さではなく、オイルピットの最大深さｈであることを見出した」ことが記載されている。また、最終冷間圧延により圧延した銅箔の厚さは１８μｍ以下であることが望ましい、と記載されている。
【０００８】
上記特許文献２には、スイッチの打鍵回数の増加に対して耐久性の増加に優れたドーム型金属バネの提供を目的として、硬度Ｈｖを５００〜６５０のステンレス鋼の薄板から成形したドーム型金属バネが提案されている。
【発明の開示】
【発明が解決しようとする課題】
【０００９】
上記特許文献１に記載の発明は、繰り返しの屈曲に対する圧延銅箔の疲労特性を向上させるために、冷間圧延時に圧延表面に形成されるオイルピットの深さが影響することを見出してなされたものであるが、バネ用ステンレス鋼であるＳＵＳ３０１を対象にしてなされた発明ではない。各種の押しボタンスイッチのバネ材として使用されるステンレス鋼箔は、例えば、携帯電話機においてはドーム型スイッチのバネ材として使用される。このようなドーム型スイッチは、１００万回以上の押しボタンの操作を行っても、バネ材に疲労破壊等が生じない耐久性が要求されている。このように、バネ用ステンレス鋼箔の繰り返しの屈曲による耐久性を向上させるためには、冷間圧延したステンレス鋼箔の表面に、疲労破壊の起点となるオイルピットがほとんど形成されていないか、オイルピットが形成された場合においても、疲労破壊の起点とならない極めて微細な凹部が形成されるようにすれば、この微細なオイルピットは、繰り返しの屈曲を行っても疲労破壊の起点にはならないと考えられる。
【００１０】
上記特許文献２に記載の発明は、耐久性に優れたドーム型金属バネを得るためには、硬度の高い材料を用いるとこのバネ材の破断寿命を長くすることが可能になることに着目してなされたものである。しかし、ドーム型金属バネの耐久性、特に破断特性に優れたバネ材を得るためには、冷間圧延したバネ材の表面の性状、特に、繰り返しの屈曲により破断の起点となるオイルピットが極力発生していない状態にすることが重要である。特許文献２に記載の発明においては、耐久性を向上させるために金属バネ材の表面に要求される性状等の特性については開示されていない。
【００１１】
そこで、本発明の目的は、冷間圧延したステンレス鋼箔についてその圧延表面の性状を改良することにより、繰り返しの屈曲に対して優れた耐久性を備えたスイッチのバネ材用ステンレス鋼箔を提供することにある。
【課題を解決するための手段】
【００１２】
本発明は、厚さ３０μｍ〜８０μｍに冷間圧延されたステンレス鋼箔の圧延表面において、
圧延方向と直交する方向の十点平均粗さＲｚ（Ａ）が、圧延方向と同一方向の十点平均粗さＲｚ（Ｂ）より大であり、かつ、前記Ｒｚ（Ａ）が０．６μｍ以下であるスイッチのバネ材用ステンレス鋼箔である。
【００１３】
さらに、本発明は、前記Ｒｚ（Ａ）／Ｒｚ（Ｂ）が２以下であるスイッチのバネ用材ステンレス鋼箔である。
【００１４】
また、本発明は、厚さ３０μｍ〜８０μｍに冷間圧延されたステンレス鋼箔の圧延表面において、圧延方向と直交する方向の十点平均粗さＲｚ（Ａ）が０．６μｍ以下であり、かつ、圧延方向と同一方向に延びる凸状筋が複数条形成されているスイッチのバネ材用ステンレス鋼箔である。
【００１５】
さらに、本発明は、前記凸状筋は圧延方向と直交する方向の長さ３０μｍ〜４０μｍ当たりに、少なくとも１筋以上形成されているスイッチのバネ材用ステンレス鋼箔である。
【００１６】
さらに、本発明は、ドーム型スイッチ、またはブリッジ型スイッチの接点部材として用いられるスイッチのバネ材用ステンレス鋼箔である。
【００１７】
本発明のスイッチのバネ材用ステンレス鋼箔に適用できるステンレス鋼の材質としては、冷間圧延時の加工硬化により、バネ材として高い硬度および引張強度を得ることができるオーステナイト系ステンレス鋼であるＳＵＳ３０１材、およびＳＵＳ３０４材を適用することができる。本発明は、特にバネ材としての特性が優れているＳＵＳ３０１材を用いることがより望ましい。
【００１８】
なお、本発明のスイッチのバネ材用ステンレス鋼箔において、その厚さを３０μｍ〜８０μｍに限定する理由は、次の通りである。
すなわち、厚さが３０μｍより小さいと、携帯電話機等の電子機器に用いるスイッチ用バネ材として繰り返しの屈曲に耐えられる十分な強度を得ることができず、かつ、押しボタンの操作時の感触（クリック感触）が柔らかくなり、快いボタン操作（打鍵）の感触が得られなくなるからである。また、その厚さが８０μｍを超えると、押しボタンの操作時に強い押圧力を必要とするようになって、同様に、軽やかなボタン操作の感触が得られなくなるからである。
【００１９】
さらに、本発明のスイッチのバネ材用ステンレス鋼箔において、圧延方向と直交する方向の十点平均粗さＲｚ（以下、Ｒｚ（Ａ）という）が、圧延方向と同一方向の十点平均粗さＲｚ（以下、Ｒｚ（Ｂという）より大とし、かつ、前記Ｒｚ（Ａ）を0．６μｍ以下にした理由は、次の通りである。
【００２０】
すなわち、圧延方向と直交する方向のＲｚ（Ａ）が、圧延方向と同一方向のＲｚ（Ｂ）より大であることは、圧延表面の微細な凹凸は圧延方向と直交する方向の方が、圧延方向と同一方向より密に形成されていることを示す。しかし、本発明者は冷間圧延実験等により、このＲｚ（Ａ）を0．６μｍ以下にすれば、圧延表面にオイルピットによる微細な凹部が形成されないか、形成されたとしても極めて微細な凹部であり、これらの凹部はバネ材としての繰り返しの屈曲に対して、破断の起点にはならないことを見出したからである。
さらに、このＲｚ（Ａ）／Ｒｚ（Ｂ）を２以下の圧延表面の性状を備えるようにすると、圧延表面に破断起点となるようなオイルピットがほとんど形成されないことを見出した。
【００２１】
さらに、本発明のスイッチのバネ材用ステンレス鋼箔を冷間圧延するときに、その仕上げ圧延工程において、表面粗さＲａが０．０６μｍ〜０．１μｍ程度のワークロールを用いて、各圧延パスの加工率を１０％以上に設定して圧延すると、圧延方向と同一方向に延びる凸状筋が複数条形成され、この凸状筋は圧延方向と直交する方向の長さ３０μｍ〜４０μｍ当たりに、少なくとも１筋以上形成されていることを見出した。この凸状筋はワークロールの表面に形成されている研磨筋が冷間圧延時に圧延表面に転写されたことにより生じたものと考えられる。この凸状筋の突出高さは、粗さ曲線の平均線から０．３μｍ〜０．５μｍ程度突出していた。本発明のスイッチのバネ材用ステンレス鋼箔は、この凸状筋によっても、繰り返しの屈曲に対して優れた耐久性を発揮することができると推測される。
【発明の効果】
【００２２】
本発明のスイッチのバネ材用ステンレス鋼箔は、次の効果を有している。
（１）本発明のスイッチのバネ材用ステンレス鋼箔は、  厚さ３０μｍ〜８０μｍに冷間圧延された圧延表面において、圧延方向と直交する方向の十点平均粗さＲｚ（Ａ）が、圧延方向と同一方向の十点平均粗さＲｚ（Ｂ）より大であり、かつ、前記Ｒｚ（Ａ）を０．６μｍ以下としている。これにより、冷間圧延した圧延表面には、オイルピットがほとんど形成されていないか、あるいは形成されたとしても極めて微細なオイルピットであるため、繰り返しの屈曲を行っても、疲労破断の起点となる凹部が存在しないので、繰り返しの屈曲による耐久性（耐疲労特性）が向上すると推測される。このため本発明は、１００万回の繰り返し打鍵操作を行なってもキレツ等の疲労破壊が発生しないスイッチのバネ材用ステンレス鋼箔を提供することができる。
【００２３】
（２）本発明のスイッチのバネ材用ステンレス鋼箔は、さらに前記したＲｚ（Ａ）／Ｒｚ（Ｂ）が２以下であるため、冷間圧延した圧延表面には、オイルピットがほとんど形成されていないバネ材用ステンレス鋼箔を得ることができると推測される。
【００２４】
（３）さらに、本発明スイッチのバネ材用ステンレス鋼箔の圧延表面には、圧延方向と同一方向に延びる複数条の凸状筋を有している。この凸状筋の突出高さは０．２μｍ〜０．５μｍと微小であるが、この凸状筋のために、繰り返しの屈曲による耐久性が一層向上すると推測される。
【００２５】
上記（１）〜（３）により、本発明は、携帯電話機等の電子機器に用いられるドーム型スイッチ、またはブリッジ型スイッチのバネ材として使用すると、１００万回以上のスイッチ操作を行っても疲労破壊が発生しないスイッチのバネ材用ステンレス鋼箔を提供することが可能になる。
【発明を実施するための最良の形態】
【００２６】
以下、本発明を実施するための形態について説明する。本発明のスイッチのバネ材用ステンレス鋼箔は、携帯電話機等の電子機器に用いられている各種押しボタンスイッチのバネ材として使用される。この押しボタンスイッチの一例であるドーム型スイッチＳの構成を図１に示す。図１において、回路基板１等には、固定接点２、３が設けられている。これら固定接点２、３の上方部には、ステンレス鋼箔をドーム状に成形したバネ材４が配設され、固定接点３とバネ材４とは接触状態で固定されている。断面形状が円弧状のバネ材４の上方には、スイッチ内部に埃等が入ることを防止するために合成樹脂製のシート部材５等がスペーサ６を介して設置されている。シート部材５の上部には、押しボタン７が設置されている。図１においては、１個のドーム状に形成したバネ部材４を用いたドーム型スイッチ例を示したが、携帯電話機においては、シート状のステンレス鋼箔にバネ部材４に相当するドーム状に形成したバネ部を多数個成形したドーム型スイッチも実用化されている。
【００２７】
図１に示す構成のドーム型スイッチにおいて、押しボタン７を押圧すると、ドーム状のバネ材４は屈曲してその円弧部４ａが下方に押し下げられて、円弧部４ａの内側面と固定接点２とが接触して、固定接点２と３とが導通することになる。そして、押しボタン７の押圧操作を開放すると、円弧部４ａはそのバネ力により元の位置に戻って、固定接点２と３の導通は遮断されてスイッチ機能を発揮する。このため、バネ材４は可動接点となる。
なお、円弧状のバネ材４と固定接点２との電気伝導性を向上させるために、バネ材４の表面には銀メッキ層等が形成されている。このように、バネ材４はドーム型スイッチＳの接点部材としての機能も備えている。
【００２８】
なお、ドーム型スイッチに用いられるバネ材の形状としては、図２に示すようなブリッジ型バネ材８も用いられている。ブリッジ型バネ材８は、横方向に穿孔した２条のスリット８ａ、８ｂ間のステンレス鋼箔部８ｃを、円弧状に成形して可動接点としたものである。本発明のバネ材用のステンレス鋼箔は、上記のようなバネ材４やブリッジ型バネ材８として使用される。
【００２９】
図１および図２に示すドーム型スイッチに用いられるバネ材４、８の厚さは、３０μｍ〜８０μｍに冷間圧延したステンレス鋼箔であるＳＵＳ３０１、ＳＵＳ３０４を用いることができる。本発明は、バネ材として機械特性が優れているＳＵＳ３０１−ＥＨを用いることが望ましい。
本発明は、特に、携帯電話機の押しボタンスイッチ部材を構成するバネ材として用いられるステンレス鋼箔であって、少なくとも１００万回の繰り返しの屈曲を行っても疲労破壊が生じないバネ材に対する要求を解決するために、下記の技術的思想（１）、（２）に着目してなされたものである。
【００３０】
（１）冷間圧延した圧延表面は、オイルピットがほとんど含まれていないか、例えオイルピットが発生したとしても、繰り返しの屈曲を行なっても疲労破壊の起点にはならない極めて微小なオイルピットが含まれているような性状にする。このためには、圧延表面の表面粗さ、特に、十点平均粗さＲｚを適切な値にするとよい。
【００３１】
（２）上記（１）に基づいて、冷間圧延した圧延表面にオイルピットがほとんど発生しないステンレス鋼箔を得るための冷間圧延方法、特に、多段圧延機を用いてステンレス薄板を厚さ３０μｍ〜８０μｍのステンレス鋼箔に圧延する方法を改善する。
【００３２】
本発明者は、上記技術的思想（１）、（２）に基づいて種々の圧延テスト等を行なった結果、厚さ３０μｍ〜８０μｍに冷間圧延したステンレス鋼箔の圧延表面において、圧延方向と直交する方向の十点平均粗さＲｚ（Ａ）が、圧延方向と同一方向の十点平均粗さＲｚ（Ｂ）より大であり、かつ、前記Ｒｚ（Ａ）を0．６μｍ以下の特性を備えると、繰り返しの屈曲に対する疲労強度が優れているバネ材を得ることができることを見出した。
【００３３】
さらに、圧延表面において、このＲｚ（Ａ）／Ｒｚ（Ｂ）が２以下の特性を備えようにすると、圧延表面に疲労破壊の起点になるオイルピットをほとんど有していないスイッチのバネ材用ステンレス鋼箔を得ることができることを見出した。
【００３４】
また、本発明のスイッチのバネ材用ステンレス鋼箔において、冷間圧延した表面に上記した性状を備えるためには、ステンレス鋼からなる薄板の仕上げ圧延工程を、１２段圧延機等の多段圧延機を用いて、次のように圧延することにより可能であることを見出した。
【００３５】
（１）多段圧延機による冷間圧延は、粗圧延工程、中間圧延工程、仕上げ圧延工程による圧延を行なって、厚さ３０μｍ〜８０μｍに冷間圧延したステンレス鋼箔を得る。そして、この仕上げ圧延工程においては、中間圧延工程により圧延したコイルを複数パスからなる仕上げ圧延工程により目標とする鋼箔の厚さに圧延するが、この複数パスからなる仕上げ圧延工程の１パス当たりの加工率は、少なくとも１０％以上にして圧延する。なお、この加工率とは、各圧延パスにおいて圧延前の厚さをＡ、圧延後の厚さをＢとすると、（Ａ−Ｂ）／Ａ×１００により表される数値（％）である。
【００３６】
このように、仕上げ圧延工程の各圧延パスの加工率を１０％以上に設定して圧延すると、ロール表面が直接被圧延材の表面に接触した状態、すなわち、ワークロールの表面と被圧延材の表面との間に圧延油が介在しない状態で圧延を行なうことができる。これにより、被圧延材の表面には圧延油に基づくオイルピットがほとんど発生しないか、発生しても、極めて微細なオイルピットのみが発生するようにすることが可能になる。
【００３７】
（２）仕上げ圧延工程における最終圧延パスの加工率は、１５％以上、望ましくは、１５％〜１８％に設定して圧延する。従来のステンレス鋼箔の仕上げ圧延工程の最終圧延パスにおいては、その加工率は数％以下に設定していたが、１５％以上にすることにより、上記のように、ロール表面が直接被圧延材の表面に接触した状態、すなわち、ワークロールの表面と被圧延材の表面との間に圧延油が介在しない状態で圧延を行なうことができるので、被圧延材の表面には圧延油に基づくオイルピットがほとんど発生しないか、発生しても、極めて微細なオイルピットのみが発生した本発明のスイッチのバネ材用ステンレス鋼箔を製造することができる。
【００３８】
（３）仕上げ圧延工程に使用する圧延ロール（ワークロール）は、その平均表面粗さＲａを０．０６μｍ〜０．１μｍ程度に研磨したワークロールを使用して圧延する。これにより、上記（１）〜（３）の条件で冷間圧延を行うことにより、圧延表面に、圧延方向と同一方向に延びる凸状筋が複数条形成される。しかも、この凸状筋は、圧延方向と直交する方向の長さ３０μｍ〜４０μｍ当たりに、少なくとも１筋以上、その突出高さは０．２μｍ〜０．５μｍとなる。この微細な凸条筋は、繰り返しの屈曲に対する耐疲労特性をさらに向上させる作用を行なうと推測することができる。
【実施例】
【００３９】
（実施例１）
材質がステンレス鋼のＳＵＳ３０１−ＥＨからなる薄板コイルの４種（サンプル１〜４）について、中間圧延工程を行なった後、１２段圧延機を用いて数パスの圧延を含む仕上げ圧延を行なって、目標の鋼箔の厚さになるように冷間圧延した。このときの圧延幅は各サンプルとも３５０ｍｍとした。そして、最終の仕上げ圧延パスを終了した鋼箔コイルについて、歪み除去の焼鈍処理を行なった後、圧延方向の両端部を所定の幅ほど除去した。続いて、これら４種の鋼箔コイルについて、それぞれ任意の箇所からサンプルを採取し、これらサンプルについて、その圧延表面の十点平均粗さＲｚ、および機械的特性として引張り強さと硬度（Ｈｖ）を測定した。なお、この圧延表面の十点平均粗さＲｚについては、各サンプルについて、圧延方向と直交する方向のＲｚ（Ｒｚ（Ａ））と、圧延方向と同一方向のＲｚ（Ｒｚ（Ｂ））を測定した。
【００４０】
この冷間圧延のテストにおいて、４種のサンプル１〜４の圧延条件を図３に示す。なお、冷間圧延に使用したワークロールは、ロール径が２８ｍｍのロールを使用した。また、このワークロールの表面をダイヤモンド砥石により研磨したとき、その軸方向の表面粗さＲａは、サンプル１とサンプル２は０．０８μｍ、サンプル３とサンプル４は０．０６μｍにしたワークロールを用いた。
【００４１】
図３に示すように、サンプル１は圧延前の板厚１２０μｍを複数の圧延パスを経て目標とする厚さ３９μｍに圧延したことを示している。同様に、サンプル２は板厚１４５μｍを４９μｍに、サンプル３は板厚１３０μｍを３９μｍに、サンプル４は板厚１４５μｍを４９μｍに冷間圧延したことを示す。また、各サンプル１〜４について、最終の圧延パスの加工率は、それぞれ１５．２％、１５．５％、０．２６％、０．２０％に設定して圧延したことを示す。なお、図３には示していないが、サンプル１と２については、各圧延パスの加工率は１０％以上に設定した冷間圧延を行なった。また、サンプル３と４については、最終の圧延パスの３パス前〜最終の圧延パスの各圧延パスの加工率は、１０％より小さい値に設定して冷間圧延を行なった。
【００４２】
実施例１により圧延テストを行なった４種のサンプル１〜４について、圧延表面の十点平均粗さＲｚ（A）、Ｒｚ（Ｂ）と、引張り強さおよび硬度（Ｈｖ）を測定した結果を図４に示す。なお、十点平均粗さＲｚの測定には、接触式表面粗さ測定機（（株）ミツトヨ製ＭＳＴ−５０２）を用いて測定した。
【００４３】
図４に示す実施例１の結果から、次の事項が明らかになった。
（１）サンプル１と２（本発明例）に示すように、最終の圧延パスの加工率を１５．２％、および１５．５％と、サンプル３と４に示す従来のステンレス鋼箔の加工率より高く設定すると、圧延方向と直交する方向の十点平均粗さＲｚ（Ａ）は０．５６μｍと０．５２μｍになり、圧延方向と同一方向の十点平均粗さＲｚ（Ｂ）（０．３０μｍ、０．２８μｍ）より大きくなる結果が得られた。また、Ｒｚ（Ａ）／Ｒｚ（Ｂ）は、約１．８程度になった。
【００４４】
（２）比較例となるサンプル３と４においては、最終の圧延パスの加工率を０．２０または０．２６と従来のステンレス鋼箔の加工率とほぼ同じ程度に設定すると、圧延方向と直交する方向の十点平均粗さＲｚ（Ａ）は０．３０μｍと０．４６μｍになり、圧延方向と同一方向の十点平均粗さＲｚ（Ｂ）は、０．２６μｍと０．４４μｍになった。また、Ｒｚ（Ａ）／Ｒｚ（Ｂ）は、１．１〜１．２程度になった。
【００４５】
（３）機械的特性である引張り強さについては、各サンプル１〜４とも１８００N／ｍｍ２以上、同じく硬度（Ｈｖ）については５５０Ｈｖ以上の値が得られた。一般に、スイッチのバネ材に要求される引張り強さは１７００Ｎ／ｍｍ２以上、硬度（Ｈｖ）は５５０Ｈｖ以上の値が要求されているので、サンプル１〜４ともに引張り強さと硬度（Ｈｖ）については、スイッチのバネ材としての条件を満たしていることが明らかになった。
【００４６】
（実施例２）
上記実施例１で冷間圧延したサンプル１〜４について、デジタルスコープを用いて圧延表面の性状を観察した。このデジタルスコープにより倍率５００倍で撮像した写真図を図５〜図８に示す。なお、図５〜図８はそれぞれサンプル１〜サンプル４に対応し、紙面の左右（横）方向が圧延方向になっている。図５〜図８に示す圧延表面を拡大した写真図から、次の事項が明らかになった。
【００４７】
（１）本発明例である図５と図６に示すサンプル１と２の圧延表面には、オイルピットと思われる斑点はほとんど観察されなかった。撮像ポイントを変えてさらに数箇所の圧延表面について撮像しても同様な結果が得られた。このように、圧延表面にオイルピットと思われる斑点が発生していない理由は、前記のように、仕上げ圧延工程の各圧延パスの加工率は１０％以上、特に最終の圧延パスの加工率を１５％と高く設定して冷間圧延を行なったために、圧延時にワークロールと被圧延材との間に圧延油が介在しない状態で圧延されるために、オイルピットが発生しなかったと推測することができる。
【００４８】
（２）さらに、図５と図６に示すサンプル１と２においては、圧延方向と同一方向に連続して延びる微小な凸条筋Ｔが多数条形成されていることが判明した。この凸条筋Ｔは、冷間圧延に使用したワークロールの表面に形成されている研磨筋が被圧延材であるステンレス鋼箔の圧延表面に転写され、さらに、最終の仕上げ圧延パスの加工率を１５％と高く設定したことにより、微小な凸条筋Ｔが多数条形成されたものと考えられる。
【００４９】
（３）一方、図７と図８に示すサンプル３と４の圧延表面には、圧延方向とほぼ直交する方向に延びるオイルピットと思われる斑点Ｐが多数観察された。この斑点Ｐは、最終圧延パスおよびその前の数パスの加工率を１０％以下と低い値に設定して圧延したために、圧延時にワークロールと被圧延材との間に圧延油が介在した状態で圧延されるために、この圧延油によりオイルピットと思われる凹部状の斑点Ｐが発生したものと推測される。おれにより、図４に示すように、圧延方向と直交する方向のＲｚ（Ａ）と同じく同一方向のＲｚ（Ｂ）との比には大きな差が生じなかったものと考えられる。
【００５０】
（実施例３）
上記した実施例１により圧延表面の十点平均粗さＲｚ（Ａ）、Ｒｚ（Ｂ）を測定したときに、各サンプル１〜４について、その圧延表面の粗さ曲線の状態を解析した。この圧延表面の粗さ曲線を図９Ａ、図９Ｂ〜図１２Ａ、図１２Ｂに示す。図９〜図１２に示す粗さ曲線は、それぞれサンプル１〜４に対応し、圧延方向と直交する方向、および圧延方向に対して１５°傾斜させた方向の粗さ曲線を示している。そして、図９Ａ、図１０Ａ、図１１Ａ、図１２Ａは、それぞれサンプル１〜４について圧延方向と直交する方向の粗さ曲線を示し、図９Ｂ、図１０Ｂ、図１１Ｂ、図１２Ｂは、同じくサンプル１〜４について圧延方向に対して１５°傾斜させた方向の粗さ曲線を示している。
【００５１】
図９Ａ、図９Ｂ〜図１２Ａ、図１２Ｂに示す圧延表面の粗さ曲線の状況から、次のことが明らかになった。
（１）サンプル１と２において、圧延方向と直交する方向の粗さ曲線（図９Ａ、図１０Ａ）では、圧延表面から上方に突出する微細な凸状部の方が、圧延表面から下方に窪んでいる微細な凹状部Ｖの数より多く形成されている。さらに、粗さ曲線全体から見て、この上方に突出する微細な凸状部の突出高さの方が、下方に突出する微細な凹状部の深さより大きくなっている。さらに、粗さ曲線からこの微細な凹状部Ｖの深さは０．００４μｍ〜０．００６μｍ、幅は２μｍ〜４μｍと推測され、極めて微細な凹状部であった。
【００５２】
（２）同じく、サンプル１と２においては、圧延方向と同一方向の粗さ曲線（図９Ｂ、図１０Ｂ）には、図５および図６に示す凸条筋Ｔがこの粗さ曲線上に山型形状Ｍとして測定されている。この山型形状Ｍは、圧延方向に対して１５°傾斜させた方向の表面粗さを測定したために観察されたものである。そして、粗さ曲線からこの山型形状Ｍの突出高さは０．２μｍ〜０．４μｍと推測された。さらに、この凸条筋Ｔは、圧延方向と直交する方向の長さ３０μｍ〜４０μｍ当たりに、少なくとも１筋以上形成されていることが判明した。
【００５３】
（３）一方、比較例であるサンプル３と４において、圧延方向と直交する方向の粗さ曲線（図１１Ａ、図１２Ａ）では、圧延表面から下方に突出する微細な凹状部Ｐ１、Ｐ２、Ｐ３、・・・が多数箇所にわたって測定された。この微細な凹状部Ｐ１、Ｐ２、・・・の深さは０．１μｍ〜０．２４μｍ、幅は２μｍ〜５μｍと推測され、サンプル１、２で測定された凹状部の深さと比較して極めて深い凹状部であった。
【００５４】
（４）さらに、サンプル３と４においては、圧延方向と同一方向の粗さ曲線（図１１Ｂ、図１２ＢＡ）においても、圧延表面から下方に鋭く窪む微細な凹状部Ｐ１１、Ｐ１２、Ｐ１３、・・・が多数箇所にわたって測定された。
（５）上記したサンプル３と４の粗さ曲線に示している凹状部Ｐ１、Ｐ２、・・・、Ｐ１１、Ｐ１２、・・・は、明らかに圧延時に圧延油により発生したオイルピットであると推測することができる。
【００５５】
上記した実施例１〜実施例３の結果から、冷間圧延したステンレス鋼箔の圧延表面の性状を下記のように特定すると、この圧延表面にはオイルピットがほとんど形成されないか、形成されたとしても極めて微細のものであると推測することができる。
（１）冷間圧延されたステンレス鋼箔の圧延表面において、圧延方向と直交する方向の十点平均粗さＲｚ（Ａ）が、圧延方向と同一方向の十点平均粗さＲｚ（Ｂ）より大にする。さらに、このＲｚ（Ａ）とＲｚ（Ｂ）の比であるＲｚ（Ａ）／Ｒｚ（Ｂ）を２以下、望ましくは、２〜１．２に特定するとよい。
この理由は、オイルピットは圧延表面において圧延方向と直交する方向の向きに発生し易いので、オイルピットが発生すると、圧延表面の面粗さは、圧延方向と同一方向に顕著に影響する。このため、Ｒｚ（Ａ）／Ｒｚ（Ｂ）が１以下であると、オイルピットが多く形成されていることを示す。従って、実施例１〜実施例３の結果から、Ｒｚ（Ａ）／Ｒｚ（Ｂ）を２以下、望ましくは、２〜１．２に特定すると、圧延表面にはオイルピットがほとんど形成されないか、形成されたとしても極めて微細のものであると推測することができる。
【００５６】
（２）圧延表面において、圧延方向と直交する方向の十点平均粗さＲｚ（Ａ）は、0．６μｍ以下にする。この理由は、Ｒｚ（Ａ）が0．６μｍより大であると、圧延表面の凸部が大きすぎて、繰り返し屈曲性に悪影響を及ぼすと推測されるからである。さらに、Ｒｚ（Ａ）を0．６μｍ以下にすると、圧延方向に形成される微小な凸状筋Ｔは、冷間圧延時にワークロールと被圧延材とに介在する圧延油を排出する作用を行ってオイルピットの形成を防いでいると推測することができる。
【００５７】
（実施例４）
上記した実施例１により仕上げ圧延して得たサンプル１〜４について、プーリー式の極薄板寿命試験機（（株）東京衡機製造所製ＴＡＣＫ−３型）を用いて、繰り返しの曲げ応力を与えたときの寿命試験、すなわち、疲労破断が発生したときに曲げ応力を与えた回数を求めるテストを行なった。
【００５８】
この寿命試験においては、サンプル１〜４から幅３ｍｍ、長さ１２０ｍｍのテスト用試料を作成した。このとき、各試料の長手方向が圧延方向になるようにした。そして、この試料をプーリーの外周面に沿わせた状態にして試料に繰り返しの曲げ応力を負荷したときに、試料が破断したときの曲げ応力を与えた回数を求めた。なお、サンプルに与える曲げ応力は、プーリーの径を変えることにより、１３１６Ｎ／ｍｍ２、１４１８Ｎ／ｍｍ２、１５５１Ｎ／ｍｍ２、１６４３Ｎ／ｍｍ２の４種の応力について寿命試験を行った。
【００５９】
図１３は、実施例４による寿命試験結果をＳ−Ｎ曲線として表した線図を示す。図１３において、横軸は繰り返しの曲げ回数、縦軸は各サンプル１〜４に与えた曲げ応力を示している。図１３に示すＳ−Ｎ曲線から、次の事項が明らかになった。
すなわち、本発明例であるサンプル１と２では、１４１８Ｎ／ｍｍ２の曲げ応力を繰り返して１００万回与えても疲労破断が発生しない。一方、比較例であるサンプル３と４においては、１３１６Ｎ／ｍｍ２の曲げ応力を繰り返して与えたときに、４０万回〜７０万回で破断が発生する場合があることが判明した。
以上の結果から、本発明の圧延表面の性状を備えたステンレス鋼箔は、繰り返しの屈曲に対する耐疲労特性は、比較例であるサンプル３と４のステンレス鋼箔と比較して、確実に向上することが明らかになった。
【００６０】
（実施例５）
実施例１により仕上げ圧延して得たサンプル１〜４に、電気メッキにより、厚さ０．２μｍのＮｉからなる下地メッキ層、この下地メッキ層の上に厚さ１．２μｍのＡｇメッキ層を形成した。そして、メッキ層を施したこれらサンプル１〜４から、直径４ｍｍのドーム型バネをプレス加工により成形した。そして、打鍵式寿命試験機を用いてこれら各ドーム型バネに１００万回の打鍵荷重を繰り返して与え、各サンプル表面のクラックの発生状況を観察した。なお、この打鍵式寿命テストにおいては、ピーク荷重は１．５２〜１．５５Ｎ、クリック率は４８％にした。
【００６１】
実施例５による打鍵式寿命テスト結果を図１４に示す。図１４に示す実施例５によるテスト結果から、次のことが明らかになった。
本発明例であるサンプル１と２のステンレス鋼箔から成形したドーム型バネは、１００万回の打鍵式寿命テストを行なっても、ドーム型バネの表面にはキレツの発生は認められなかった。一方、比較例であるサンプル３と４のステンレス鋼箔から成形したドーム型バネは、１００万回の打鍵テストでキレツの発生が認められた。
【００６２】
上記のような打鍵テスト結果が得られた理由は、次の通りであると推測できる。
すなわち、本発明例であるサンプル１と２の圧延表面には、図５〜６に示すように、冷間圧延時にオイルピットがほとんど発生していないか、あるいは発生していたとしても、前記したように極めて微細なオイルピットであるため、１００万回の打鍵テストを行なってもキレツが発生しなかったと推測できる。一方、比較例であるサンプル３と４には、図７〜８等に示すように、オイルピットが発生しているために、これらのオイルピットが繰り返し打鍵テストにおいて破断の起点になって、１００万回の打鍵テストによりドーム型バネにキレツが発生したものと推測できる。
【００６３】
なお、上記した本発明のスイッチのバネ用ステンレス鋼箔は、例えば、次の工程を経てスイッチのバネ材として製造することができる。
（１）１ｍｍ程度のコイル状のステンレス薄板を粗圧延工程、中間圧延工程を経て、多段式圧延機を用いた仕上げ圧延工程により、所定の厚さのコイル状に冷間圧延する。本発明はスイッチのバネ材用のステンレス鋼箔であるため、この所定の厚さはスイッチの仕様に応じて３０μｍ〜８０μｍになるように冷間圧延する。
【００６４】
（２）続いて、冷間圧延したコイル状のステンレス鋼箔を脱脂工程において、圧延した鋼箔の表面に付着している圧延油等を除去する。次に、このコイルを熱処理（焼鈍）工程において、この圧延した鋼箔に残留している加工歪を除去するために所定の温度に加熱する焼鈍処理を行う。
【００６５】
（３）焼鈍処理を施したコイル状鋼箔は、圧延方向と直交する幅が所定の寸法になるようにスリットしてコイル状に巻き取る。
（４）所定の幅寸法にスリットされたコイル状鋼箔は、メッキ工程において、耐食性と電気導電性を向上させるためにメッキ処理が施される。このメッキ工程では、電気メッキ等によりコイル状鋼箔の表面に、下地メッキ層としてＮｉメッキ層を形成し後、表面メッキ層としてＡｇメッキ層を、それぞれ所定の膜厚になるように形成する。
【００６６】
（５）メッキ処理を施したコイル状鋼箔は、加工工程においてプレス機等を用いて、図１〜２に示すようなドーム型バネ材、あるいはブリッジ型バネ材として加工する。
【図面の簡単な説明】
【００６７】
【図１】本発明のスイッチのバネ材用ステンレス鋼箔を適用したドーム型スイッチの構成例を説明するための断面図である。
【図２】同じく、本発明のスイッチのバネ材用ステンレス鋼箔をブリッジ型バネとして実施したときの形状例を示す平面図である。
【図３】本発明のスイッチのバネ材用ステンレス鋼箔と比較例のステンレス鋼箔を製造するために、その仕上げ冷間圧延工程における圧延条件の一例を説明するための図である。
【図４】図３に示す冷間圧延の条件で圧延して得られたステンレス鋼箔について、圧延表面の十点平均粗さＲｚ、引張り強さ、および硬度を測定した結果を示す図である。
【図５】本発明例によるスイッチのバネ材用ステンレス鋼箔について、圧延表面をデジタルスコープにより５００倍で観察した結果の写真図である。
【図６】同じく、本発明例による他のスイッチのバネ材用ステンレス鋼箔について、圧延表面をデジタルスコープにより５００倍で観察した結果の写真図である。
【図７】本発明の比較例となるスイッチのバネ材用ステンレス鋼箔について、圧延表面をデジタルスコープにより５００倍で観察した結果の写真図である。
【図８】本発明の比較例となる他のスイッチのバネ材用ステンレス鋼箔について、圧延表面をデジタルスコープにより５００倍で観察した結果の写真図である。
【図９Ａ】本発明例によるスイッチのバネ材用ステンレス鋼箔について、圧延表面の表面粗さを接触式表面粗さ測定機により測定したときに、圧延方向と直交する方向の粗さ曲線を示す線図である。
【図９Ｂ】同じく、図９Ａの本発明例によるスイッチのバネ材用ステンレス鋼箔について、圧延方向と同じ方向の粗さ曲線を示す線図である。
【図１０Ａ】同じく、本発明例による他のスイッチのバネ材用ステンレス鋼箔について、圧延方向と直交する方向の粗さ曲線を示す線図である。
【図１０Ｂ】同じく、図１０Ａの本発明例による他のスイッチのバネ材用ステンレス鋼箔について、圧延方向と同じ方向の粗さ曲線を示す線図である。
【図１１Ａ】同じく、本発明の比較例となるスイッチのバネ材用ステンレス鋼箔について、圧延方向と直交する方向の粗さ曲線を示す線図である。
【図１１Ｂ】同じく、図１１Ａの本発明の比較例となるスイッチのバネ材用ステンレス鋼箔について、圧延方向と同じ方向の粗さ曲線を示す線図である。
【図１２Ａ】同じく、本発明の比較例となる他のスイッチのバネ材用ステンレス鋼箔について、圧延方向と直交する方向の粗さ曲線を示す線図である。
【図１２Ｂ】同じく、図１２Ａの本発明の比較例となるスイッチのバネ材用ステンレス鋼箔について、圧延方向と同じ方向の粗さ曲線を示す線図である。
【図１３】本発明例および比較例となるスイッチのバネ材用ステンレス鋼箔について、繰り返しの屈曲による寿命試験を行なった結果を、Ｓ−Ｎ曲線として表した線図である。
【図１４】本発明例および比較例となるスイッチのバネ材用ステンレス鋼箔について、打鍵式寿命テストを行なった結果を説明するための図である。
【符号の説明】
【００６８】
１  ：回路基板
２、３：固定接点
４  ：バネ材
４ａ：円弧部
７  ：押しボタン
８  ：ブリッジ型バネ材
８ａ：スリット
Ｓ  ：ドーム型スイッチ
【図１】
2006212686.tif 000003
【図２】
2006212686.tif 000004
【図３】
2006212686.tif 000005
【図４】
2006212686.tif 000006
【図５】
2006212686.tif 000007
【図６】
2006212686.tif 000008
【図７】
2006212686.tif 000009
【図８】
2006212686.tif 000010
【図９Ａ】
2006212686.tif 000011
【図９Ｂ】
2006212686.tif 000012
【図１０Ａ】
2006212686.tif 000013
【図１０Ｂ】
2006212686.tif 000014
【図１１Ａ】
2006212686.tif 000015
【図１１Ｂ】
2006212686.tif 000016
【図１２Ａ】
2006212686.tif 000017
【図１２Ｂ】
2006212686.tif 000018
【図１３】
2006212686.tif 000019
【図１４】
2006212686.tif 000020